類地紫外スペクトル自体放出のガラスセラミックスが放出する紫外線を利用して抗菌することを特徴とする抗菌方法。前記類地紫外スペクトル自体放出のガラスセラミックスは地球環境中の赤外線、可視光線又は紫外線により励起され、地面の太陽光紫外線分布と類似する類地紫外スペクトルが放出されるものであることを特徴とする請求項1に記載する方法。前記ガラスセラミックスには少なくとも四種の希土類イオンがドープされ、前記希土類イオンがドープされるモル濃度は1-20であることを特徴とする請求項1に記載する方法。前記希土類イオンがLa3、Y3、Ce4、Eu3、Tb4、Tb3、Tm3、Ho3、Yb3から選択されるものであることを特徴とする請求項3に記載する方法。前記ガラスセラミックスが弗化珪素酸塩ガラスセラミックスであることを特徴とする請求項1に記載する方法。前記ガラスセラミックスの基材がCa、Si、Al系弗化酸化物であり、前記Ca、Si、Al系弗化酸化物の含有量がmolで40-70のSiO2、5-35のCaF2、5-30のAl2O3及び0-15のCaCO3であることを特徴とする請求項5に記載する方法。前記ガラスセラミックスがさらに0-20molのH3BO4を任意に含有することを特徴とする請求項6に記載する方法。前記ガラスセラミックスのmolでの組成が以下の通りであることを特徴とする請求項7に記載する方法。本発明は類地紫外スペクトル自体放出のガラスセラミックス材の応用による抗菌の新方法であり、エネルギーを消耗しない上に、前記のガラスセラミックス材が地球自然環境にある赤外線、可視光線又は紫外線により励起され、自体から類地紫外スペクトルが放出され、その類地紫外線により抗菌することを特徴とする方法を提供する。本発明のガラスセラミックスは弗化珪素酸塩ガラスセラミックスである。その中、前記ガラスセラミックスの基材はCa、Si、Al系弗化酸化物であり、前記Ca、Si、Al系弗化酸化物の含有量はmolで40-70のSiO2、5-35のCaF2、5-30のAl2O3及び0-15のCaCO3である。その中、前記ガラスセラミックスは任意に0-20molのH3BO4を含有してもよい。本発明における前記類地紫外スペクトル自体放出のガラスセラミックス材には少なくとも四種の希土類イオンがドープされており、少なくとも五種の希土類イオンがドープされることが好ましい。かつ、前記希土類イオンがドープされるmol濃度は1-20である。また、前記希土類イオンはLa3、Y3、Ce4、Eu3、Tb4、Tb3、Tm3、Ho3、Yb3から選択されるものである。本発明の類地紫外スペクトル自体放出のガラスセラミックス材の組成はmolで以下の通りである。本発明に採用される抗菌実験は標準JC/T897-2002抗菌セラミックス製品の抗菌性能に従い行われ、具体的な方法は以下の通りである。JC/T897-2002を基準とし、サンプルを黒い場所に置く、室内自然光の照射を増加するあるいは赤外線灯で照射する。赤外線灯で照射する場合、赤外線灯の工率は50Wであり、光源はサンプルの上部約15cmに配置され、かつ灯の熱輻射が細菌に損傷を起こさせないように、灯とサンプルとの間にガラスパネルを追加する。希土類イオンには異なる電子遷移の形式及び極めて多いエネルギー準位の遷移を有するため、希土類イオンの種類、配合量を調整することにより地表紫外スペクトルと類似する類地紫外スペクトルを得ることができる。光転換過程において一定のエネルギーの損失があるため、生成された紫外線の強度が弱く、光転換紫外線、特に類地紫外スペクトルを採用し、抗菌作業を行えば、抗菌效果が得られ、人体健康に影響しないと同時に、人体のビタミンD3の合成に一定の促進作用がある。特にガラスセラミックス材はSiO2、CaF2、Al2O3を基体とした希土類がドープされた類地紫外放出スペクトルの光転換発光ガラスセラミックス材の場合では、基体に各種の毒性副作用を有するイオンが使用されていないため、該セラミックス材は更なる良好な生物安全性を有する。その同時に、当該材料は環境に通常存在する赤外線、可視光線及び紫外線を類地紫外スペクトルに転換させるため、その抗菌能力は経時的に低減しなく、且つ環境光線の照射条件に制約しない。本発明に係る類地紫外スペクトルが放出されるガラスセラミックスによれば、電源を要らずに赤外線、可視光線又は紫外線を類地紫外スペクトルに転換させることができ、抗菌の目的が実現できる。本発明に係る類地紫外スペクトルが放出されるガラスセラミックスにより環境中の赤外線、可視光線又は紫外線を類地紫外線に転換させることで、ガラスセラミックスが細菌に汚染されないように確保するとともに、周囲環境中の細菌繁殖を抑制し、人体にビタミンD3の合成を促進できる。本発明に係る類地紫外スペクトルが放出されるガラスセラミックスにより殺菌を行えば、赤外線灯、室内自然光の照射及び無追加光照の条件で、大腸菌に対する24時間の殺菌率はいずれも90以上になる。以下に具体的な実施例を挙げて本発明をさらに説明する。実施例1:モル組成が25のCaF2、40のSiO2、13のAl2O3、10のH3BO4、5のLa2O3、3のY2O3、2のCeO2、0.5のEu2O3、0.5のTb4O7、1のTm2O3である類地紫外スペクトル自体放出のガラスセラミックスを製造し、該ガラスセラミックスが赤外線、可視光線又は紫外線により励起され、図3、図4、図5に示すような類地紫外スペクトルが放出した。該ガラスセラミックス材の具体的な製造方法は以下である。まず、上記割合で原料を混合してから坩堝に入れ、高温炉で融解させ、融解温度は1300-1600°Cであった。原料が完全に融解した後、融合均質し、澄ましてから、1300-1550°Cで炉から取り出し、ガラス液を予め加熱した鋳型にキャストした。続いて、速やかに該ガラスを650°Cのマッフル炉に入れ、内部応力を除去するように2時間以上でアニールした。そして100°C未満に徐徐に温度を下げ、マッフル炉電源を切り、温度が室温まで自動的に下がってから取り出した。更に得られたガラスを670-800°Cのマッフル炉で0.5-24時間の熱処理を行い、温度が徐徐に室温まで下がってから取り出した。最終的に磨いて艶出し、ガラスセラミックスのサンプルが得られた。赤外線灯の照射において抗菌実験を行った。実験菌種は大腸菌であり、抗菌実験は標準《JC/T897-2002抗菌セラミックス製品の抗菌性能》に従って行われた。具体的に、JC/T897-2002を基準とし、50W赤外線灯の照射を増加し、赤外線灯がサンプル上部の約15cmの所に配置され、且つ灯の熱輻射が細菌に損傷を起こさないように、灯とサンプルとの間にガラスパネルを追加した。実験結果によると、その24時間の殺菌率は97.22であった。実施例2:モル組成が実施例1と同様な類地紫外スペクトル自体放出のガラスセラミックスを使用し、室内の自然光の照射において抗菌実験を行った。実験菌種は大腸菌であり、照射光源が室内自然光であること以外に、抗菌実験方法は実施例1と同様であった。実験結果によると、その24時間の殺菌率は94.92であった。実施例3:モル組成が実施例1と同様な類地紫外スペクトル自体放出のセラミックスを使用し、無追加光源照射において抗菌実験を行った。実験菌種は大腸菌でり、サンプルを黒い場所に置いて、自然環境にある赤外線のみを利用すること以外に、抗菌実験方法は実施例1と同様であった。実験結果によると、その24時間の殺菌率は92.7であった。実施例4:モル組成が15のCaF2、70のSiO2、8のAl2O3、1のLa2O3、2のCeO2、2のTb4O7、1のTm2O3、0.7のHo2O3、0.3のYb2O3である類地紫外スペクトル自体放出のガラスセラミックスを製造した。ガラスセラミックスの製造方法は実施例1と同様であった。ガラスセラミックスを用いて抗菌実験を行った。実験菌種は大腸菌であり、抗菌実験方法は実施例1と同様であった。実験結果によると、その24時間の殺菌率は97.3であった。実施例5:モル組成が35のCaF2、45のSiO2、5のAl2O3、10のLa2O3、1のY2O3、1のCeO2、2のEu2O3、0.25のTb4O7である類地紫外スペクトル自体放出のガラスセラミックスを製造した。ガラスセラミックスの製造方法は実施例1と同様であった。ガラスセラミックスを用いて抗菌実験を行った。実験菌種は大腸菌であり、抗菌実験方法は実施例2と同様であった。実験結果によると、その24時間の殺菌率は95.4であった。実施例6:モル組成が5のCaF2、15のCaCO3、40のSiO2、20のAl2O3、10のY2O3、5のCeO2、1.5のEu2O3、0.5のTb4O7、2のTm2O3、0.5のHo2O3、0.5のYb2O3である類地紫外スペクトル自体放出のガラスセラミックスを製造した。ガラスセラミックスの製造方法は実施例1と同様であった。ガラスセラミックスを用いて抗菌実験を行った。実験菌種は大腸菌であり、抗菌実験方法は実施例3と同様であった。実験結果による、その24時間の殺菌率は93.1であった。実施例7:モル組成が10のCaF2、10のCaCO3、40のSiO2、30のAl2O3、1.5のLa2O3、1のY2O3、3のCeO2、1.5のEu2O3、0.7のTm2O3、2のHo2O3、0.3のYb2O3である類地紫外スペクトル自体放出のガラスセラミックスを製造した。ガラスセラミックスの製造方法は実施例1と同様であった。ガラスセラミックスを用いて抗菌実験を行った。実験菌種は大腸菌であり、抗菌実験方法は実施例1と同様であった。実験結果によると、その24時間の殺菌率は97.4であった。実施例8:モル組成が20のCaF2、40のSiO2、10のAl2O3、20のH3BO4、1.5のLa2O3、1のY2O3、3のCeO2、1.5のEu2O3、0.3のTb4O7、0.7のTm2O3、2のYb2O3である類地紫外スペクトル自体放出のガラスセラミックスを製造した。ガラスセラミックスの製造方法は実施例1と同様であった。ガラスセラミックスを用いて抗菌実験を行った。実験菌種は大腸菌であり、抗菌実験方法は実施例2と同様であった。実験結果によると、その24時間の殺菌率は96.2であった。実施例9:モル組成が20のCaF2、50のSiO2、10のAl2O3、10のH3BO4、1.5のLa2O3、1のY2O3、3のCeO2、1.5のEu2O3、0.5のTb4O7、0.5のTm2O3、0.5のHo2O3、1.5のYb2O3である類地紫外スペクトル自体放出のガラスセラミックスを製造した。ガラスセラミックスの製造方法は実施例1と同様であった。ガラスセラミックスを用いて抗菌実験を行った。実験菌種は大腸菌であり、抗菌実験方法は実施例3と同様であった。実験結果によると、その24時間の殺菌率は91.5であった。実施例10:モル組成が15のCaF2、5のCaCO3、50のSiO2、15のAl2O3、5のH3BO4、1.5のLa2O3、1のY2O3、3のCeO2、1のEu2O3、1.5のTb4O7、1のTm2O3、1のYb2O3である類地紫外スペクトル自体放出のガラスセラミックスを製造した。ガラスセラミックスの製造方法は実施例1と同様であった。ガラスセラミックスを用いて抗菌実験を行った。実験菌種は大腸菌であり、抗菌実験方法は実施例1と同様であった。実験結果によると、その24時間の殺菌率は96.1であった。実施例11:モル組成が15のCaF2、5のCaCO3、40のSiO2、15のAl2O3、5のH3BO4、5のLa2O3、5のY2O3、3のCeO2、1.5のEu2O3、1のTb4O7、1.5のTm2O3、1.5のHo2O3、0.5のYb2O3である類地紫外スペクトル自体放出のガラスセラミックスを製造した。ガラスセラミックスの製造方法は実施例1と同様であった。ガラスセラミックスを用いて抗菌実験を行った。実験菌種は大腸菌であり、抗菌実験方法は実施例1と同様であった。実験結果によると、その24時間の殺菌率は97.6であった。実施例12:モル組成が27のCaF2、48のSiO2、10のAl2O3、10のH3BO4、0.32のLa2O3、0.42のY2O3、0.71のCeO2、0.55のEu2O3、0.5のTm2O3、2.5のYb2O3である類地紫外スペクトル自体放出のガラスセラミックスを製造した。ガラスセラミックスの製造方法は実施例1と同様であった。ガラスセラミックスを用いて抗菌実験を行った。実験菌種は大腸菌であり、抗菌実験方法は実施例1と同様であった。実験結果によると、その24時間の殺菌率は96.3であった。